(57)【要約】【課題】新規な多孔性高分子金属錯体及びこれを用いた優れた特性を有するガス吸着材を提供すること。前記特性を有するガス吸着材を内部に収容してなるガス貯蔵装置およびガス分離装置を併せて提供すること。【解決手段】次式(１)          [Ｚｎ（ｂｐｙ）Ｘ]n            (１)（式中、ｂｐｙは4,4'-ビピリジン、Ｘは５位に炭素数１から８であるパーフルオロアルキル基を置換基として有するイソフタル酸誘導体イオンである。ｎは、Ｚｎ（ｂｐｙ）Ｘから成る構成単位が多数集合しているという特性を示すもので、ｎの大きさは特に限定されない。）で表され、亜鉛イオンが３個の１座配位のカルボキシル基、１個の4,4'-ビピリジン分子の窒素原子により配位された４配位状態にあり、さらに全体のネットワーク構造が、ゼオライトの分類でいわゆるＢＣＴ骨格に相当する三次元ネットワーク構造を有していることを特徴とする新規な多孔性高分子金属錯体と、それのガス吸着材としての利用ならびにこれを用いたガス分離装置およびガス貯蔵装置。【選択図】なし【特許請求の範囲】
【請求項１】
下記式(１)
[Ｚｎ（ｂｐｙ）Ｘ]n            (１)
（式中、ｂｐｙは4,4'-ビピリジン、Ｘは５位に炭素数１から８であるパーフルオロアルキル基を置換基として有するイソフタル酸誘導体イオンである。ｎは、Ｚｎ（ｂｐｙ）Ｘから成る構成単位が多数集合しているという特性を示すもので、ｎの大きさは特に限定されない。）
で表され、
亜鉛イオンが３個の１座配位のカルボキシル基、１個のｂｐｙ分子の窒素原子により配位された４配位状態にあり、さらに全体のネットワーク構造が、ゼオライトの分類でいわゆるＢＣＴ骨格に相当する三次元ネットワーク構造を有している多孔性高分子金属錯体。
【請求項２】
Ｘの前記置換基が、ＣＦ3，Ｃ2Ｆ5，ｎ−Ｃ3Ｆ7，ｎ−Ｃ4Ｆ9，ｎ−Ｃ5Ｆ11基から選ばれるものである請求項１に記載の多孔性高分子金属錯体。
【請求項３】
請求項１又は２に記載の多孔性高分子金属錯体を含むガス吸着材。
【請求項４】
請求項３に記載のガス吸着材を用いるガス分離装置。
【請求項５】
請求項３に記載のガス吸着材を用いるガス貯蔵装置。
【発明の詳細な説明】
【技術分野】
【０００１】
本発明は多孔性高分子金属錯体及びガス吸着材としての利用ならびにこれを用いたガス分離装置およびガス貯蔵装置に関する。
【背景技術】
【０００２】
ガス吸着材は、加圧貯蔵や液化貯蔵に比べて、低圧で大量のガスを貯蔵しうる特性を有する。このため、近年、ガス吸着材を用いたガス貯蔵装置やガス分離装置の開発が盛んである。ガス吸着材としては、活性炭やゼオライトなどが知られている。また最近は多孔性高分子金属錯体にガスを吸蔵させる方法も提案されている（特許文献１、非特許文献１参照)。
【０００３】
多孔性高分子金属錯体は、金属イオンと有機配位子から得られる結晶性固体で、種々の金属イオン、有機配位子の組み合わせおよび骨格構造の多様性から、様々なガス吸着特性を発現する可能性を秘めている。しかしながら、これらの従来提案されてきたガス吸着材は、ガス吸着量や作業性などの点で充分に満足できるものとはいえず、より優れた特性を有するガス吸着材の開発が所望されている。
【０００４】
ガス吸着性を有する多孔性高分子金属錯体の開発する手段として、ガス吸着材として広く利用されているゼオライト様の骨格を模倣する手段がある。特にイミダゾールおよびその類似分子を用いて、膨大な数のゼオライト様骨格を有する多孔性高分子金属錯体が合成され、その機能が報告されている（特許文献２、非特許文献２，３，４）。このように、ゼオライト様骨格を多孔性高分子金属錯体で模倣する手法は、機能性材料開発のために優れている事は明らかであるが、ゼオライト様骨格を多孔性高分子金属錯体で模倣した実例は、有機配位子としてイミダゾールまたはイミダゾール誘導体を使用した物がほとんどである。イミダゾールは、窒素２個と炭素３個からなる、５員環化合物であり、その直径は炭素原子６個を含むベンゼン環よりもさらに小さい。イミダゾールは、２個の窒素原子で金属イオンに配位しているが、この架橋部位の長さがイミダゾールよりも大きな有機配位子が利用できれば、金属イオンー有機配位子で形成される細孔の大きさがより大きくなり、より多量のガスを吸着出来る可能性があるが、架橋部位の長さがイミダゾールよりも大きな有機配位子で形成されるゼオライト様骨格を有する多孔性高分子金属錯体の例はほとんど知られていない。また、多孔性高分子金属錯体の機能は、構成している配位子に影響を受けるため、複数の配位子を用る事ができれば、より多様な機能を創成できる可能性があるが、複数の配位子でゼオライト様骨格を有する多孔性高分子金属錯体を合成した例は非常に少ない。ゼオライト様骨格を有する多孔性高分子金属錯体を合成した例において、ガス吸着特性が検討されている（特許文献３、４）。これらは、二酸化炭素、メタン、トルエンの吸着量が多く、これらの貯蔵材として優れている事が開示されているが、ガス種ごとの吸着性の差が不明なため、ガス分離材としての特性が不明であり、また上記三種以外のガスに対する特性も不明である。
【０００５】
多孔体のガス吸着特性を制御するためにふっ素原子を導入する試みが行われている（非特許文献５ー８）。ふっ素の材料への一般的な影響として、摺動性、撥水性などは知られているが、ふっ素を導入した多孔性高分子金属錯体ではふっ素原子による水素の吸着特性の向上が述べられている。これらは、前記のふっ素原子が惹起する物性とは一致せず、またふっ素原子導入が水素の吸着特性を向上させる原理も詳しくは記載されておらず、すなわち、ふっ素原子の導入が多孔性高分子金属錯体のガス吸着特性にどのような影響を及ぼすかははっきりとはわかっていない。また、前記のゼオライト様骨格を有する多孔性高分子金属錯体を合成した例（特許文献３，４）の化合物にもふっ素原子を含む多孔性高分子金属錯体の合成や物性に関しては記載されていない。
【先行技術文献】
【特許文献】
【０００６】
【特許文献１】特開２０００-１０９４９３号公報
【特許文献２】特表２００９-５２８２５１号公報
【特許文献３】特開２０１１-３７７９４号公報
【特許文献４】特開２０１２-１７２６８号公報
【非特許文献】
【０００７】
【非特許文献１】北川進、集積型金属錯体、講談社サイエンティフィク、２００１年２１４-２１８頁
【非特許文献２】Yaghiら、Science (2008)939
【非特許文献３】Yaghiら、Nature 453 (2008) 207
【非特許文献４】Yaghiら、J. Am. Chem. Soc., 2009, 131, 3875
【非特許文献５】Omaryら、J. Am. Chem. Soc., 2007, 129, 15454
【非特許文献６】Omaryら、Angew. Chem. Int. Ed.2009, 48, 2500
【非特許文献７】Liら、J. Am. Chem. Soc., 2004, 126, 1308
【非特許文献８】Fereyら、J. Am. Chem. Soc., 2010, 132, 1127-1136
【発明の概要】
【発明が解決しようとする課題】
【０００８】
本発明は、ゼオライト様骨格を有する新規な多孔性高分子金属錯体及びこれを用いた優れた特性を有するガス吸着材を提供することである。また本発明は、前記特性を有するガス吸着材を内部に収容してなるガス貯蔵装置およびガス分離装置を併せて提供することを目的とする。
【課題を解決するための手段】
【０００９】
本発明者らは、前述のような問題点を解決すべく、鋭意研究を積み重ねた結果、５位に
特定の置換基を有するイソフタル酸誘導体、4,4'-ビピリジン（bpy）及び亜鉛イオンの反応で得られる多孔性高分子金属錯体は、ゼオライトの分類でいうところのいわゆるＢＣＴ骨格を有しており、種々のガスを多量に吸着する事を見いだし、本発明を完成するに至った。
【００１０】
すなわち、本発明は、ＢＣＴ型の基本骨格を有し、５位に置換基を有するイソフタル酸誘導体と4,4'-ビピリジン（bpy）と亜鉛イオンからなる多孔性高分子金属錯体であり、本材料のガス吸蔵材料としての利用及び本ガス吸着材を内部に収容してなるガス貯蔵装置およびガス分離装置に関する発明である。
【００１１】
すなわち本発明は下記にある。
（１）  下記式(１)
[Ｚｎ（ｂｐｙ）Ｘ]n            (１)
（式中、ｂｐｙは4,4'-ビピリジン、Ｘは５位に炭素数１から８であるパーフルオロアルキル基を置換基として有するイソフタル酸誘導体イオンである。ｎは、Ｚｎ（ｂｐｙ）Ｘから成る構成単位が多数集合しているという特性を示すもので、ｎの大きさは特に限定されない。）
で表され、
亜鉛イオンが３個の１座配位のカルボキシル基、１個のbpy分子の窒素原子により配位された４配位状態にあり、さらに全体のネットワーク構造が、ゼオライトの分類でいわゆるＢＣＴ骨格に相当する三次元ネットワーク構造を有している多孔性高分子金属錯体。
【００１２】
（２）  Ｘの前記置換基が、ＣＦ3，Ｃ2Ｆ5，ｎ−Ｃ3Ｆ7，ｎ−Ｃ4Ｆ9，ｎ−Ｃ5Ｆ11基から選ばれるものである上記（１）に記載の多孔性高分子金属錯体。
【００１３】
（３）  上記に記載の多孔性高分子金属錯体を含むガス吸着材。
【００１４】
（４）  上記（１）−（３）に記載のガス吸着材を用いるガス分離装置。
【００１５】
（５）  上記（４）に記載のガス吸着材を用いるガス貯蔵装置。
【発明の効果】
【００１６】
本発明の多孔性高分子金属錯体は多量のガスを吸蔵、放出し、かつ、ガスの選択的吸着を行うことが可能である。また本発明の多孔性高分子金属錯体からなるガス吸蔵材料を内部に収容してなるガス貯蔵装置およびガス分離装置を製造することが可能になる。
【００１７】
本発明の多孔性高分子金属錯体は、また例えば、圧力スイング吸着方式（以下「ＰＳＡ方式」と略記）のガス分離装置として使用すれば、非常に効率良いガス分離が可能である。また、圧力変化に要する時間を短縮でき、省エネルギーにも寄与する。さらに、ガス分離装置の小型化にも寄与しうるため、高純度ガスを製品として販売する際のコスト競争力を高めることができることは勿論、自社工場内部で高純度ガスを用いる場合であっても、高純度ガスを必要とする設備に要するコストを削減できるため、結局最終製品の製造コストを削減する効果を有する。
【００１８】
本発明の多孔性高分子金属錯体の他の用途としては、ガス貯蔵装置が挙げられる。本発明のガス吸着材をガス貯蔵装置（業務用ガスタンク、民生用ガスタンク、車両用燃料タンクなど）に適用した場合には、搬送中や保存中の圧力を劇的に低減させることが可能である。搬送時や保存中のガス圧力を減少させ得ることに起因する効果としては、形状自由度の向上がまず挙げられる。従来のガス貯蔵装置においては、保存中の圧力を維持しなくてはガス吸着量を高く維持できない。しかしながら、本発明のガス貯蔵装置においては、圧力を低下させても充分なガス吸着量を維持できる。
【００１９】
ガス分離装置やガス貯蔵装置に適用する場合における、容器形状や容器材質、ガスバルブの種類などに関しては、特に特別の装置を用いなくてもよく、ガス分離装置やガス貯蔵装置に用いられているものを用いることが可能である。ただし、各種装置の改良を排除するものではなく、いかなる装置を用いたとしても、本発明の多孔性高分子金属錯体を用いている限りにおいて、本発明の技術的範囲に包含されるものである。
【図面の簡単な説明】
【００２０】
【図１】本発明の多孔性高分子金属錯体のＢＣＴ構造を結晶学上のｃ軸から見た図である。
【図２】図１の本発明の多孔性高分子金属錯体のＢＣＴ構造の一部（小さい細孔部分）の部分拡大図を示す。
【図３】図１の多孔性高分子金属錯体のＢＣＴ構造を結晶学上のａ軸から見た図（対称性の関係上、b軸から見た構造も本a軸から見た構造と同一である）を示す。
【図４】図１の本発明の多孔性高分子金属錯体のＢＣＴ構造の図２と異なる他の部分の部分拡大図を示す。
【図５】図１の化合物の亜鉛イオンが３個のカルボキシル基の酸素原子と、１個の窒素原子と配位結合した４配位構造を拡大して示す。
【図６】ゼオライトのＢＣＴ骨格のモデル図を示す。
【図７】実施例１で製造した単結晶から得られた構造により、ふっ素原子の存在状況を示す。大小二種類の細孔のうち、直径が大きい細孔のみにふっ素原子が存在し、大きい細孔の内部がふっ素原子で覆われているのがわかる。
【図８】実施例１で製造した単結晶を元にシミュレートした粉末Ｘ線パターンおよび実施例１で製造した粉末を粉末Ｘ線装置により測定した粉末Ｘ線回折チャートを示す。
【図９】実施例２で製造した単結晶を元にシミュレートした粉末Ｘ線パターンおよび実施例１で製造した粉末を粉末Ｘ線装置により測定した粉末Ｘ線回折チャートを示す。
【図１０】実施例３で製造した単結晶を元にシミュレートした粉末Ｘ線パターンおよび実施例１で製造した粉末を粉末Ｘ線装置により測定した粉末Ｘ線回折チャートを示す。
【図１１】実施例４で製造した単結晶を元にシミュレートした粉末Ｘ線パターンおよび実施例１で製造した粉末を粉末Ｘ線装置により測定した粉末Ｘ線回折チャートを示す。
【図１２】比較例１で製造した単結晶を元にシミュレートした粉末Ｘ線パターンおよび実施例１で製造した粉末を粉末Ｘ線装置により測定した粉末Ｘ線回折チャートを示す。
【図１３】比較例２で製造した単結晶を元にシミュレートした粉末Ｘ線パターンおよび実施例１で製造した粉末を粉末Ｘ線装置により測定した粉末Ｘ線回折チャートを示す。
【図１４】実施例１で得られた多孔性高分子金属錯体の吸着等温線を示す。
【発明を実施するための形態】
【００２１】
本発明の多孔性高分子金属錯体は、下記式(１)で表され、かつ図１〜６で示されるいわゆるゼオライトのＢＣＴ骨格を有する多孔性高分子金属錯体である。
[Ｚｎ（ｂｐｙ）Ｘ]n            (１)
（式中、ｂｐｙは4,4'-ビピリジン、Ｘは５位に炭素数１から８であるパーフルオロアルキル基を置換基として有するイソフタル酸誘導体イオンである。ｎは、Ｚｎ（ｂｐｙ）Ｘから成る構成単位が多数集合しているという特性を示すもので、ｎの大きさは特に限定されない。）
【００２２】
以下に、実施例１で製造した単結晶を単結晶測定装置（極微小結晶用単結晶構造解析装置）にて測定し、得られた回折像を解析ソフトウエアを使用して解析して確認された結晶構造（ＢＣＴネットワーク）を用いて、本発明の多孔性高分子金属錯体のＢＣＴ骨格構造を示す。
【００２３】
図１に本発明の多孔性高分子金属錯体のＢＣＴ骨格構造を結晶学的上のc軸から見た図、図２にその一部（小さい細孔部分）の拡大図、図３に多孔性高分子金属錯体のＢＣＴ骨格構造を結晶学的上のａ軸から見た図（対称性の関係から、ｂ軸から見ても同一構造を有している）、図４に亜鉛の４配位状態、図５にｃ軸から見た図の他の一部（大きな細孔のイソフタル酸によって構成された辺の部分）の拡大図を示す。これらの図において、黒は亜鉛イオン、灰色は炭素原子、薄い灰色は窒素原子、濃い灰色は酸素原子であるが、テレフタル酸の５位の置換基および水素原子は見易さのために省略している。
【００２４】
図１を参照すると、c軸から見た図では、大きな細孔と小さな細孔からなるネットワーク構造が形成されている。大きな細孔は、イソフタル酸のみの辺と、イソフタル酸とｂｐｙから構成される辺があり、これらの辺が交互に並ぶことで８角形を形成している。小さな細孔はイソフタル酸とｂｐｙから構成される辺による４角形を形成している。
【００２５】
図２はc軸から見た小さな細孔の部分を拡大した図である。図３に示したａ軸から見た図を参照すると、対称性の関係からｂ軸から見てもａ軸からと同一構造を有しているが、４つの角の亜鉛イオンに対してイソフタル酸から構成される辺とｂｐｙから構成される辺が交互に並んで形成される４角形が、ｃ軸方向（図１，２の図に対して垂直方向）に交互に並んでいるために、ｃ軸方向から見た図１，２では小さな細孔はイソフタル酸とｂｐｙから構成される辺による４角形を形成しているように見えることが理解される。
【００２６】
図４は、図１では、大きな細孔のイソフタル酸のみから構成される辺の部分の拡大図である。
【００２７】
図５に、細孔の角にある亜鉛イオンの結合状態を示す。亜鉛イオンが３個の１座配位のカルボキシル基、１個のｂｐｙの窒素原子により配位された４配位構造であることが示されている。ただし、カルボキシル基の酸素が亜鉛イオンに配位しているかどうかは、酸素と亜鉛の結合距離の定義により変わりうる。４配位構造に於いては配位していないとみなす１座配位のカルボキシル基の配位していない酸素原子は、亜鉛イオンの近傍に存在しているため、本配位構造は、５配位とみなす事も可能である。いずれにせよこのような配位構造を通じて亜鉛イオンｂｐｙ及びイソフタル酸類により連結されることで、図１に示すような、いわゆるゼオライトのＢＣＴ骨格構造が形成される。
【００２８】
このように、本多孔性高分子金属錯体は、図１〜５で示される三次元構造を有している。なお、これらの図は、いずれも分子ネットワーク構造の一部を切り抜いた物であり、実際は無限格子である。
【００２９】
図６に、いわゆるゼオライトのＢＣＴ骨格をモデル的に示す（国際ゼオライト学会のＨＰから引用）。図１〜５に示されたネットワーク構造は、本ＢＣＴ骨格と同一構造を有している事がわかる。
【００３０】
図７（ａ）および図７（ｂ）に、本発明の実施例３で製造した多孔性高分子金属錯体におけるテレフタル酸の５位の置換基を加えた図１のｃ軸方向およびａ軸方向から見た構造を示し、置換基に存在するふっ素原子の分布状況を示す。ふっ素原子を黒、それ以外の原子を灰色で示す。ふっ素原子は、大きい細孔の細孔壁を覆うように存在し、小さい細孔には存在しないという、特殊な分布を示している。そして、大きい細孔の内部はふっ素原子で覆われていることが見られる。
【００３１】
図８に実施例１で製造した単結晶を元にシミュレートした粉末Ｘ線パターン（下段）および実施例１で製造した粉末を粉末Ｘ線装置により測定した粉末Ｘ線回折チャート（上段）を示す。二つのパターンはよい一致を示しており、実施例１で得られた単結晶と粉末が同一物質であることを示している。
【００３２】
本発明の化合物の基本構造は、亜鉛イオンとｂｐｙ分子と、５位に置換基を有するイソフタル酸から形成される図１〜７に示す上記の所謂ＢＣＴネットワーク構造を有している。ここで重要なのはネットワークのトポロジーであり、個々の結合角は、本化合物が柔軟性を有するが故に、必ずしも常に図と同一の結合角を有するとは限らない。
【００３３】
本発明の多孔性高分子金属錯体は多孔体であるため、水やアルコールやエーテルなどの有機分子に触れると孔内に水や有機溶媒を含有し、たとえば式（２）
[Zn（ｂｐｙ）Ｘ]n（Ｇ)m            (２)
（式中、ｂｐｙは4,4'-ビピリジン、Ｘは５位に置換基を有するイソフタル酸誘導体イオンである。Ｇは後述のような合成で使用した溶媒分子や空気中の水分子を表す。ｎは、Ｚｎ（ｂｐｙ）Ｘから成る構成単位が多数集合しているという特性を示すもので、ｎの大きさは特に限定されない。ｍは亜鉛イオン１に対して０．２から６である。）
であるような複合錯体に変化する場合がある。
【００３４】
しかし、これらの複合錯体中の水やアルコール、エーテルなどの有機分子は、多孔性高分子金属錯体に弱く結合しているだけであり、ガス吸着材として利用する際の減圧乾燥などの前処理によって除かれ、元の式（１）で表される錯体に戻る。そのため、式（２）で表されるような錯体であっても、本質的には本発明の多孔性高分子金属錯体と同一物と見なすことができる。
【００３５】
本発明の方法では、式(１)で表される化合物は、亜鉛塩、ｂｐｙ、５位に置換基を有するイソフタル酸を溶媒に溶かして溶液状態で混合することで製造できる。
【００３６】
溶媒としては、アルコールなどのプロトン系溶媒とジメチルホルムアミドなどのホルムアミドルの混合溶媒を利用すると良好な結果が得られる。アルコールなどのプロトン系溶媒及びジメチルアミドなどのホルムアミド類は亜鉛塩をよく溶解し、さらに亜鉛イオンや対イオンに配位結合や水素結合することで亜鉛塩を安定化し、配位子との急速な反応を抑制することで、副反応を抑制する。アルコールの例としてはメタノール、エタノール、１−プロパノール、２−プロパノール、１−ブタノール、２−ブタノールなどの脂肪族系１価アルコール及びエチレングリコールなどの脂肪族系２価アルコール類を例示できる。安価でかつニ亜鉛塩の溶解性が高いという点でメタノール、エタノール、１−プロパノール、２−プロパノール、エチレングリコールが好ましい。またこれらのアルコールは単独で用いてもよいし、複数を混合使用してもよい。ホルムアミド類の例としては、ジメチルホルムアミド、ジエチルホルムアミド、ジブチルホルムアミド、ジメチルアセトアミドなどが例示出来る。亜鉛塩の溶解性が高いという点で、ジメチルホルムアミド、ジエチルホルムアミドが好ましい。
【００３７】
アルコール類とジメチルホルムアミド類の混合比率は１：１００〜１００：０（体積比）で任意である。配位子、亜鉛塩の両方の溶解性が高まり、副生成物の発生を抑制出来るという点で、混合比率は９０：１０〜１０：９０（体積比）、反応を加速できるという観点から８０：２０〜２０：８０（体積比）が好ましい。
【００３８】
溶媒として前記のアルコール類やホルムアミド類の混合溶媒に別種の有機溶媒を混合して使用することも好ましい。混合比率は１：１００〜１００：０（体積比）で任意である。アルコール類とジメチルホルムアミド類、他の有機溶媒に対する混合比率を３０％以上にすることが、亜鉛塩および配位子の溶解性を向上させる観点から好ましい。
【００３９】
用いる有機溶媒としては、極性の高い溶媒が溶解性に優れるという点で好ましく、具体的にはテトラヒドロフラン、アセトニトリル、ジオキサン、アセトン、ジメチルスルホキシドなどが挙げられる。
【００４０】
本発明の方法で使用する亜鉛塩としては、２価の亜鉛イオンを含有している塩類であればよく、溶媒への溶解性が高いという点で、硝酸亜鉛、酢酸亜鉛、硫酸亜鉛、ぎ酸亜鉛、塩化亜鉛、臭化亜鉛が好ましく、反応性が高いという点で、硝酸亜鉛、硫酸亜鉛が特に好ましい。
【００４１】
以下、５位に置換基を有するイソフタル酸に関して説明する。
５位の置換基としては直鎖状または枝分かれのある炭素数１から８であるパーフルオロアルキル基であればよいが、特にガス分離特性が優れる点で、ＣＦ3，Ｃ2Ｆ5，ｎ−Ｃ3Ｆ7，ｎ−Ｃ4Ｆ9，ｎ−Ｃ5Ｆ11基が好ましい。５位に置換基を有するイソフタル酸の合成方法としては、たとえば、柴崎ら、Chem. Asian J. 2006, 1, 314 - 321を参照することができる。
【００４２】
本発明の方法では、反応促進剤として塩基を添加することも可能である。塩基は、配位子のカルボキシル基を陰イオンに変換する事で、反応を加速すると推定される。塩基としてはたとえば無機塩基として水酸化リチウム、炭酸ナトリウム、炭酸カリウム、水酸化ナトリウム、水酸化カリウムなどが例示できる。有機塩基としては、トリエチルアミン、ジエチルイソプロピルアミン、２，６−ルチジンなどが例示出来る。反応加速性が高いという点で、水酸化リチウム、炭酸ナトリウム、水酸化ナトリウムが好ましい。添加量としては、使用するイソフタル酸の総モルに対し、反応の加速効果が顕著であるという点で好ましくは０．１〜６．０モル、副反応少ないという点でさらに好ましくは０．５から４．０モルである。
【００４３】
亜鉛塩の溶液および配位子を反応させるに当たり、亜鉛塩および配位子を容器に装填した後、溶媒を添加する方法以外に、亜鉛塩、配位子をそれぞれ別個に溶液として調製した後、これらの溶液を混合してもよい。溶液の混合方法は、亜鉛塩溶液に配位子溶液を添加しても、その逆でもよい。また、混合法としては、必ずしも溶液で行う必要はなく、例えば、亜鉛塩溶液に固体の配位子を投入し、同時に溶媒を入れる方法や、反応容器に亜鉛塩を装填した後に、配位子の固体または溶液を注入し、さらに亜鉛塩を溶かすための溶液を注入するなど、最終的に反応が実質的に溶媒中で起こる方法であれば、種々の方法が可能である。ただし、亜鉛塩の溶液と配位子の溶液を滴下混合する方法が、工業的には最も操作が簡便であり、好ましい。また、ゼオライト様骨格の形成の為に、金属イオン、配位子を速やかに均一に混合するために、上記方法のいずれを取る場合であっても、攪拌しながら溶液を混合する事が好ましい。ここで、本発明において撹拌するとは、磁気攪拌機やメカニカル攪拌機などを用いて、棒・板・プロペラ状の攪拌子を槽内で一定速度・一方向に回転することで、溶液の均一性を高める、化学反応に一般的な操作を示す。よって、実質的に溶液が攪拌されていればよいが、効率のよい反応の為には、反応容器の直径の１／１００〜２／１の長さを持つ攪拌子を用い、１回転／分以上３０００回転以下、好ましくは１０回転／分以上２０００回転以下で攪拌するのが好ましい。本攪拌操作は、特に反応の初期段階に、金属イオンと配位子の分子レベルでの均一性を高めることを目的にしている為、反応の初期の攪拌が好ましい。反応の初期とは、金属イオンと配位子が混合されて２０分以内、副反応抑制の観点から好ましくは１０分以内である。攪拌時間は、１分以上、副反応抑制の観点から好ましくは５０分以上である。反応の初期段階での溶液の均一性を高めることを目的としているため、攪拌は、上記の時間以上実施していればよく、すなわち、所定時間後に攪拌を停止しても、継続してもかまわない。
【００４４】
溶液の濃度は、金属塩溶液は８０ｍｍｏｌ／Ｌ〜２ｍｏｌ／Ｌ、好ましくは４０ｍｍｏｌ／Ｌ〜４ｍｏｌ／Ｌであり、配位子の有機溶液は８０ｍｍｏｌ／Ｌ〜２ｍｏｌ／Ｌ、好ましくは６０ｍｍｏｌ／Ｌ〜３ｍｏｌ／Ｌである。これより低い濃度で反応を行っても目的物は得られるが、製造効率が低下するため好ましくない。また、これより高い濃度では、吸着能が低下するため好ましくない。
【００４５】
反応温度は−２０〜１８０℃、好ましくは２５〜１５０℃である。これ以下の低温で行うと、原料の溶解度が下がるため好ましくない。オートクレーブなどを用いて、TMTMより高温で反応を行うことも可能であるが、加熱などのエネルギーコストの割には、収率は向上しないため実質的な意味はない。
【００４６】
本発明の反応で用いられる亜鉛塩とｂｐｙと５位に置換基を有するイソフタル酸類の混合比率は、金属：二種の配位子の合計で１：５〜５：１のモル比、好ましくは１：３〜３：３のモル比の範囲内である。これ以外の範囲では、目的物の収率が低下し、また、未反応の原料が残留して、目的物の取り出しが困難となる。また、ｂｐｙと置換イソフタル酸の混合比は、１：５〜５：１のモル比、好ましくは１：３〜３：１のモル比の範囲内である。これ以外の範囲では、目的物の収率が低下し、また、未反応の原料が残留して、目的物の取り出しが困難となる。
【００４７】
反応は通常のガラスライニングのＳＵＳ製の反応容器および機械式攪拌機を使用して行うことができる。反応終了後は濾過、乾燥を行うことで目的物質と原料の分離を行い、純度の高い目的物質を製造することが可能である。
【００４８】
上記の反応により得られた多孔性高分子金属錯体が目的とするＢＣＴネットワークを有しているかどうかは、単結晶X線結晶解析により得られた反射を解析することで確認することが出来る。また粉末Ｘ線解析の反射パターンによっても確認出来る。上記の反応により得られた多孔性高分子金属錯体が多孔質であるかどうかは、熱重量分析（ＴＧＡ）により確認することが可能である。たとえば、窒素気流下（流量＝５０ｍＬ/分）で、昇温速度＝５℃/分の測定で、温度範囲が室温〜２００℃までの重量減が５％以上であるかどうかで確認出来る。上記の反応により得られた多孔性高分子金属錯体のガス吸着能は、市販のガス吸着装置を用いて測定が可能である。
【００４９】
本発明の多孔性高分子金属錯体は、原料として複数種のイソフタル酸類を混合使用して、使用した複数種のイソフタル酸類を含有する多孔性高分子金属錯体を合成する、いわゆる固溶体型の多孔性高分子金属錯体を形成する事が可能であることが確認された。この際、混合して使用する複数種のイソフタル酸類の少なくとも一種類は、パーフルオロアルキル基を５位に有している必要があり、これの含有率は５％以上、好ましくは２０％以上である。
【００５０】
本発明の多孔性高分子金属錯体は、図７に示したとおり、ふっ素原子で表面が覆われた大きな細孔とふっ素原子が存在しない小さい細孔という、大きさ、化学的性質が全く異なる二種類の細孔が存在する。本発明によれば、理論に拘束されるわけではないが、分極率の大きなふっ素原子が存在する大きな細孔には、二酸化炭素、酸素、一酸化炭素など、小さな細孔には窒素が吸着されやすく、結果として、二酸化炭素、酸素、一酸化炭素などの吸着量が多く、窒素の吸着量が小さいという特異的な性質が生じると推定される。
【実施例】
【００５１】
多孔性高分子金属錯体の調製方法は種々の条件があり、一義的に決定できるものではないが、ここでは実施例に基づき説明する。
なお、官能基が５位に置換したふっ素原子を含有するイソフタル酸類は、以下の文献を参考に合成した。
柴崎ら、Chem. Asian J. 2006, 1, 314 - 321
また、粉末Ｘ線回折測定には、ブルカーＡＸ(株)社製粉末X線装置ＤＩＳＣＯＶＥＲ Ｄ８ ｗｉｔｈ ＧＡＤＤＳを用いた。
【００５２】
実施例１
硝酸亜鉛３水和物０．０２ミリモルをジメチルホルムアミド５ｍLに溶解した。５−ノルマルウンデカフルオロペンチルイソフタル酸（５位にノルマルＣ5Ｆ11基を有するイソフタル酸）０．０２ミリモルおよびｂｐｙ０．０２ミリモルをエタノール５ｍLに溶解し、直径３センチのガラス溶液にいれ、直径１センチの攪拌子を入れ、磁気攪拌機により溶液を２００ｒｐｍで攪拌しながら、前述の亜鉛塩のＤＭＦ溶液を加え、室温でさらに１時間攪拌した。そののち、溶液を直径５ミリのガラス試験管に移し、蓋をして、８０℃で３日間加熱した。得られた針状の単結晶を大気に暴露させないようにパラトンにてコーティングした後、(株)リガク社製単結晶測定装置（極微小結晶用単結晶構造解析装置ＶａｒｉＭａｘ、ＭｏＫ・線（λ＝０．７１０６９Å））にて測定し（照射時間３２秒、ｄ＝４５ミリ、２θ＝−２０°，温度＝−１７０℃）、得られた回折像をリガク（株）製解析ソフトウエア「ＣｒｙｓｔａｌＳｔｒｕｃｔｕｒｅ」を使用して解析し、図７に示すようにいわゆるＢＣＴネットワーク構造を有していることを確認した（ａ＝３２．５０, ｂ＝３２．５０, ｃ＝９．２３; α＝９０、β＝９０, γ＝９０; 空間群＝Ｉ4ｍｍ））。解析により、細孔内に存在する溶媒（前述の式（２）のＧ＝ゲスト分子）の存在が明らかになったが、図の見やすさの為に図７からは削除した。
【００５３】
また硝酸亜鉛３水和物１ミリモル、５−ノルマルウンデカフルオロペンチルイソフタル酸（５位にノルマルC５F11基を有するイソフタル酸）１ミリモルおよびｂｐｙ１ミリモルをエタノール５０ｍＬとジメチルホルムアミド５０ｍＬの混合溶媒に溶解し、ただちに直径３センチのガラス溶液にいれ、直径０．７センチの攪拌子を入れ、磁気攪拌機により溶液を１００ｒｐｍで攪拌しながら８０℃で３日間加熱した。得られた粉末を濾過し、エタノールで洗浄し、真空乾燥し、白色の粉末７９ｍｇを得た。この粉末を、ブルカーＡＸ(株)社製粉末X線装置ＤＩＳＣＯＶＥＲ Ｄ８ ｗｉｔｈ ＧＡＤＤＳにより測定した結果（ＣｕＫα（λ ＝１．５４Å）、２θ＝４〜４０、室温にて測定）、５．６度、８．６度、９．９度、１０．９度、１１．６度、１３．８度、１４．８度、１５．５度、１６．４度、１７．２度、１９．７度に反射があり、本反射は、上記の単結晶の粉末シミュレーションパターンと同一であった（図８）。すなわち、上記の二種の本方法にて、ＢＣＴネットワーク構造を有する多孔性高分子金属錯体が合成出来、それが、単結晶Ｘ線回折および粉末Ｘ線回折法により解析可能であることを確認した。
【００５４】
また、本材料の結晶格子の熱的な膨張収縮を評価するため、粉末X線の温度可変測定を行った。この結果、室温から１２０℃において、反射ピークの位置がほぼ全く変わらなかった。すなわち、本材料は、室温〜１２０℃の範囲に於いて、熱的に結晶格子サイズが変化しない、すなわち、材料の熱収縮が極めて小さいことがわかった。
【００５５】
実施例２
実施例１と同様にして、硝酸亜鉛３水和物１ミリモル、５−トリフルオロメチルイソフタル酸（５位にＣＦ３基を有するイソフタル酸）１ミリモルおよびｂｐｙ１ミリモルをエタノール５０ｍＬとジメチルホルムアミド５０ｍＬの混合溶媒に溶解し、ただちに１００ｍＬのナス形フラスコにいれ、直径１センチの攪拌子を入れ、磁気攪拌機により溶液を４００ｒｐｍで攪拌しながら８０℃で３日間加熱した。得られた粉末を濾過し、エタノールで洗浄し、真空乾燥し、白色の粉末９７ｍｇを得た。
【００５６】
本粉末を測定した粉末Ｘ線回折チャート及び実施例１で得られた単結晶をもとに作製したシミュレートパターンを図９に示す。下の点線がシミュレートパターン、上の実線が測定データであり、横軸は２θ、縦軸は強度である。これらはほぼ同一であり、実施例２で得られた多孔性高分子金属錯体は、実施例１で得られたＢＣＴ骨格と同一の構造を有している事がわかる。
【００５７】
実施例３
実施例１と同様にして、硝酸亜鉛３水和物１ミリモル、５−ノルマルヘプタフルオロプロピルイソフタル酸（５位にノルマルＣ3Ｆ7基を有するイソフタル酸）１ミリモルおよび4,4'-ビピリジン（ｂｐｙ）１ミリモルをエタノール５０ｍＬとジメチルホルムアミド５０ｍLの混合溶媒に溶解し、ただちに１００ｍＬのナス形フラスコにいれ、直径２センチの攪拌子を入れ、磁気攪拌機により溶液を４００ｒｐｍで攪拌しながら８０℃で3日間加熱した。得られた針状の単結晶をすりつぶし、得られた粉末を測定した粉末Ｘ線回折チャート及び実施例１で得られた単結晶をもとに作製したシミュレートパターンを図１０に示す。下の点線がシミュレートパターン、上の実線が測定データであり、横軸は２θ、縦軸は強度である。これらはほぼ同一であり、実施例３で得られた多孔性高分子金属錯体は、実施例１で得られたＢＣＴ骨格と同一の構造を有している事がわかる。
【００５８】
実施例４
実施例１と同様にして、硝酸亜鉛３水和物１ミリモル、５−ノルマルヘプタデカフルオロオクチルイソフタル酸（５位にノルマルＣ８Ｃ１7基を有するイソフタル酸）１ミリモルおよびｂｐｙ１ミリモルをエタノール５０ｍＬとジメチルホルムアミド５０ｍLの混合溶媒に溶解し、ただちに１００ｍＬのナス形フラスコにいれ、直径２センチの攪拌子を入れ、磁気攪拌機により溶液を６００ｒｐｍで攪拌しながら８０℃で３日間加熱した。得られた粉末を濾過し、エタノールで洗浄し、真空乾燥し、白色の粉末８１ｍｇを得た。本粉末を測定した粉末Ｘ線回折チャート及び実施例１で得られた単結晶をもとに作製したシミュレートパターンを図１１に示す。下の点線がシミュレートパターン、上の実線が測定データであり、横軸は２θ、縦軸は強度である。これらはほぼ同一であり、実施例４で得られた多孔性高分子金属錯体は、実施例１で得られたＢＣＴ骨格と同一の構造を有している事がわかる。
【００５９】
比較例１
実施例１と同様にして、硝酸亜鉛３水和物１ミリモル、５−ブチルイソフタル酸１ミリモルおよびｂｐｙ１ミリモルをエタノール５０ｍLとジメチルホルムアミド５０ｍLの混合溶媒に溶解し、ただちに１００ｍＬのナス形フラスコにいれ、直径２センチの攪拌子を入れ、磁気攪拌機により溶液を６００ｒｐｍで攪拌しながら８０℃で３日間加熱した。得られた粉末を濾過し、エタノールで洗浄し、真空乾燥し、白色の粉末１２８ｍｇを得た。本粉末を測定した粉末Ｘ線回折チャート及び実施例１で得られた単結晶をもとに作製したシミュレートパターンを図１２に示す。下の点線がシミュレートパターン、上の実線が測定データであり、横軸は２θ、縦軸は強度である。これらはほぼ同一であり、本反応で得られた多孔性高分子金属錯体は、実施例１で得られたＢＣＴ骨格と同一の構造を有している事がわかる。
【００６０】
比較例２
実施例１と同様にして、硝酸亜鉛３水和物１ミリモル、５−ジメチルアミノイソフタル酸１ミリモルおよびｂｐｙ１ミリモルをエタノール５０ｍＬとジメチルホルムアミド５０ｍＬの混合溶媒に溶解し、ただちに１００ｍＬのナス形フラスコにいれ、直径２センチの攪拌子を入れ、磁気攪拌機により溶液を６００ｒｐｍで攪拌しながら８０℃で3日間加熱した。得られた粉末を濾過し、エタノールで洗浄し、真空乾燥し、薄黄色の粉末８１ｍｇを得た。本粉末を測定した粉末Ｘ線回折チャート及び実施例１で得られた単結晶をもとに作製したシミュレートパターンを図１３に示す。下の点線がシミュレートパターン、上の実線が測定データであり、横軸は２θ、縦軸は強度である。これらはほぼ同一であり、本反応で得られた多孔性高分子金属錯体は、実施例１で得られたＢＣＴ骨格と同一の構造を有している事がわかる。
【００６１】
＜ガス吸着の結果＞
得られたガス吸着材の種々のガス吸着特性を種々の温度で測定した。ＢＥＴ自動吸着装置（日本ベル株式会社製ベルミニII）を用いた。測定に先立って試料を３９３Ｋで６時間真空乾燥して、微量残存している可能性がある溶媒分子などを除去した。
【００６２】
図１４のグラフに、実施例１で得られた多孔性高分子金属錯体の吸着等温線を示す。四角（■）は一酸化炭素（８２Ｋ），三角（▲）は酸素（９０Ｋ），丸（●）は二酸化炭素（１９５Ｋ），バツ（×）は窒素（７７Ｋ）であり、これらのカッコ内は測定温度である。二酸化炭素、酸素、一酸化炭素が多量に吸着していることがわかった。一方で、窒素ガスの吸着量は少なく、二酸化炭素/窒素、酸素/窒素、一酸化炭素/窒素の吸着量比が大きく、ガス分離材料として優れていることがわかった。また、いずれのガスにおいても明確なステップがみられ、ガス吸着にともない、構造が変化している可能性が示唆された。
【００６３】
表１に、実施例２−４で得られた多孔性高分子金属錯体の、二酸化炭素（１９５Ｋ）、酸素（７７Ｋ)、一酸化炭素（８２Ｋ）、窒素（７７Ｋ）（カッコ内は測定温度）の吸着量を示す（mL/g STP）。
【００６４】
【表１】
2014166971.tif 000002
【００６５】
いずれの場合も二酸化炭素、酸素、一酸化炭素が多量に吸着していることがわかった。一方で、窒素ガスの吸着量は少なく、二酸化炭素/窒素、酸素/窒素、一酸化炭素/窒素の吸着量比が大きく、ガス分離材料として優れていることがわかった。また、いずれのガスにおいても明確なステップがみられ、ガス吸着にともない、構造が変化している可能性が示唆された。
【００６６】
表２に、実施例２−４で得られた多孔性高分子金属錯体の、二酸化炭素、酸素、一酸化炭素、窒素の、２７３Ｋでの吸着量を示す（mL/g STP）。
【表２】
2014166971.tif 000003
【００６７】
いずれの場合も二酸化炭素、酸素、一酸化炭素が多量に吸着していることがわかった。一方で、窒素ガスの吸着量は少なく、二酸化炭素/窒素、酸素/窒素、一酸化炭素/窒素の吸着量比が大きく、ガス分離材料として優れていることがわかった。
【００６８】
表３に、比較例１，２で得られた、ふっ素原子を含有しない多孔性高分子金属錯体の、二酸化炭素、酸素、一酸化炭素、窒素の、２７３Ｋでの吸着量を示す（mL/g STP）。
【表３】
2014166971.tif 000004
【００６９】
いずれの場合も二酸化炭素/窒素、酸素/窒素、一酸化炭素/窒素の吸着量比が小さく、ガス分離材料として優れていないことがわかった。
【００７０】
＜耐熱性＞
ＰＣＰの耐熱性は、熱重量分析装置（ＴＧＡ）にて評価可能である。ふっ素の耐熱性への影響を評価するために、ふっ素を含む材料（実施例１及び３）と、含まない材料（特開２０１１-３７７９４号公報、特開２０１２-１７２６８号公報に基づき合成）の耐熱性をＴＧＡにて評価した所、ふっ素を含む材料はいずれも熱分解温度が３８０℃程度、ふっ素を含まない材料はいずれも２８０℃程度であり、ふっ素を含む材料は含まない材料に比較して耐熱性が１００℃以上向上することがわかった。熱重量分析は、株式会社リガク 熱重量分析装置ＴＧＡ８１２０を用いて、試料容器にはアルミニウムのパンを用い、窒素気流下（１００ｍＬ／分）で、５℃/分の昇温速度にて測定した。
【産業上の利用可能性】
【００７１】
本発明の多孔性高分子金属錯体は、配位子の整列によって形成される多数の微細孔が物質内部に存在する。この多孔性を生かして二酸化炭素や酸素、窒素、一酸化炭素の吸着量が多く、さらに骨格構造の特異性などにより、ガスの回収が容易に行えるため、種々のがすの、分離、貯蔵に好適に使用出来る。
【図９】
2014166971.tif 000005
【図１０】
2014166971.tif 000006
【図１１】
2014166971.tif 000007
【図１２】
2014166971.tif 000008
【図１３】
2014166971.tif 000009
【図１】
2014166971.tif 000010
【図２】
2014166971.tif 000011
【図３】
2014166971.tif 000012
【図４】
2014166971.tif 000013
【図５】
2014166971.tif 000014
【図６】
2014166971.tif 000015
【図７】
2014166971.tif 000016
【図８】
2014166971.tif 000017
【図１４】
2014166971.tif 000018